МЕДИЦИНСКИЙ ШОВНЫЙ МАТЕРИАЛ С МИКРОЗУБЦАМИ НА ПОВЕРХНОСТИ И СПОСОБ ЕГО ИЗГОТОВЛЕНИЯ

1. Способ изготовления медицинского шовного материала, включающий в себя:
2
изготовление заготовки шовного материала, на поверхности которого сформированы микрозубцы, путем нагревания и прессования сырья для шовного материала для хирургии в отжимной пресс-форме при температуре от значения ниже температуры плавления сырья для шовного материала до значения выше температуры стеклования под давлением от 10 до 200 кгс/см способом формования в твердой фазе при нагревании; и
изготовление крученого шовного материала путем нагревания заготовки шовного материала и прикладывания к ней растягивающего усилия и крутящего усилия под вакуумом при температуре от значения ниже температуры плавления сырья для шовного материала до значения выше температуры стеклования.
2. Способ по п.1, отличающийся тем, что сырье для шовного материала представляет собой медицинский полимерный материал, способный к биологическому рассасыванию, который изготовлен из любого вещества, выбранного из следующих веществ: полидиоксанон, поли-1-молочная кислота, полигликолевая кислота и их сополимеры.
3. Способ по п.1, отличающийся тем, что сырье для шовного материала представляет собой медицинский полимерный материал, не способный к биологическому рассасыванию, который изготовлен из любого вещества, выбранного из следующих веществ: полипропилен, нейлон и их смеси.
4. Способ по п.1, отличающийся тем, что отжимная пресс-форма выполнена таким образом, что зазор между формовочной полостью и отжимной полостью имеет величину от 30 до 60 мкм, входная часть отжимной полости имеет угол от 45 до 90°, глубина отжимной полости имеет величину от 50 до 100 мкм, а ширина отжимной полости имеет величину от 250 до 500 мкм.
5. Способ по п.1, отличающийся тем, что
растягивающее усилие находится на уровне от 10 до 30% от прочности при растяжении заготовки шовного материала и
крутящее усилие соответствует повороту на единицу длины шовного материала в диапазоне 72-360°/см.
6. Способ по п.1, отличающийся тем, что на стадии (2) продолжительность нагревания составляет от 24 до 48 ч.
7. Способ по п.1, отличающийся тем, что
размер шовного материала составляет от 0,2 до 1 мм в диаметре и
высота и ширина микрозубца не превышают диаметр шовного материала.
8. Медицинский шовный материал, изготовленный способом по любому из пп.1-7,
причем на поверхности шовного материала сформированы микрозубцы,
поворот на единицу длины шовного материала произведен в диапазоне 72-360°/см и
микрозубец обладает направленностью и фиксирующей способностью, позволяющей фиксировать мягкую ткань в направлении, противоположном направлению продевания шовного материала сквозь мягкую ткань.